먼저 , 리튬 복합 산화물 로 구성 되 는 원료 분말 을 준비 한다 . 이 분말 은 , LiMO 2 로 이루어지 는 조성 ( M 은 전술 한 바 와 같 음 ) 의 합성 완료 된 판형 입자 ( 예컨대 , LiCoO 2 판형 입자 ) 를 포함 하 는 것 이 바람직 하 다 . 원료 분말 의 체적 기준 D 50 입경 은 0 . 3 ∼ 30 ㎛ 가 바람직 하 다 . 예컨대 , LiCoO 2 판형 입자 의 제작 방법 은 다음 과 같이 하 여 행할 수 있 다 . 먼저 , Co 3 O 4 원료 분말 과 Li 2 CO 3 원료 분말 을 혼합 하 여 소성 ( 500 ∼ 900 ℃, 1 ∼ 20 시간 ) 함 으로써 , LiCoO 2 분 말 을 합성 한다 . 얻 어 진 LiCoO 2 분 말 을 포트 밀 로 체적 기준 D 50 입경 0 . 2 ㎛∼ 10 ㎛ 로 분쇄 함 으로써 , 판면 과 평행 하 게 리튬 이온 을 전 도 가능 한 판형 의 LiCoO 2 입자 가 얻 어 진다 . 이러 한 LiCoO 2 입자 는 , LiCoO 2 분 말 슬러리 를 이용 한 그린 시트 를 입 성장 시킨 후 에 해 쇄 하 는 방법 이나 , 플럭스 법 이나 수열 합성 , 융액 을 이용 한 단결정 육성 , 졸 겔 법 등 판형 결정 을 합성 하 는 방법 에 의해서 도 얻 을 수 있 다 . 얻 어 진 LiCoO 2 입자 는 , 벽개면 을 따라 벽개 하 기 쉬운 상태 로 되 어 있 다 . LiCoO 2 입자 를 해 쇄 에 의해 벽개 시킴 으로써 , LiCoO 2 판형 입자 를 제작 할 수 있 다 .